(57)【要約】【課題】ナノダイヤモンドがイオン液体にナノサイズで分散している組成物を提供する。【解決手段】イオン液体と、前記イオン液体中に分散しているナノダイヤモンド粒子と、を含むナノダイヤモンド分散組成物。上記ナノダイヤモンド分散組成物において、上記ナノダイヤモンド粒子の平均分散粒子径Ｄ５０は４〜８０ｎｍであることが好ましい。【選択図】なし【特許請求の範囲】
【請求項１】
イオン液体と、
前記イオン液体中に分散しているナノダイヤモンド粒子と、
を含むナノダイヤモンド分散組成物。
【請求項２】
ナノダイヤモンド粒子の平均分散粒子径Ｄ５０が４〜８０ｎｍである請求項１に記載のナノダイヤモンド分散組成物。
【請求項３】
前記イオン液体は構成アニオンとして親水性アニオンを含む請求項１又は２に記載のナノダイヤモンド分散組成物。
【請求項４】
前記イオン液体は構成アニオンとしてハロゲン系アニオン、カルボン酸系アニオン、硫酸・硫酸エステル系アニオン、ホスホン酸系アニオン、及びシアノ系アニオンからなる群より選択される１以上のアニオンを含む請求項１又は２に記載のナノダイヤモンド分散組成物。
【請求項５】
さらに界面活性剤を含み、前記イオン液体は構成アニオンとして疎水性アニオンを含む請求項１又は２に記載のナノダイヤモンド分散組成物。
【請求項６】
前記ナノダイヤモンド粒子がポリグリセリン鎖を含む基を表面に有する表面修飾ナノダイヤモンドである請求項１〜５のいずれか１項に記載のナノダイヤモンド分散組成物。
【発明の詳細な説明】
【技術分野】
【０００１】
本発明は、ナノダイヤモンド分散組成物に関する。
【背景技術】
【０００２】
イオン液体は、導電性、−３０℃以上３００℃以下の温度領域でも液体状を維持できるという性質、蒸気圧が極めて低いなどの性質を有する。このため、イオン液体は、近年、電池、潤滑剤代替、イオンエンジン（宇宙環境）などの分野の研究開発に利用されている。
【０００３】
一方、ナノサイズの微細な物質は、バルク状態では発現し得ない新しい特性を有することが知られている。例えば、ナノダイヤモンド粒子（＝ナノサイズのダイヤモンド粒子）は、機械的強度、高屈折率、熱伝導性、絶縁性、酸化防止性、樹脂等の結晶化を促進する作用などを有する。ナノダイヤモンド粒子が水あるいは有機溶媒にナノサイズで分散している組成物は知られている（例えば、特許文献１）。
【先行技術文献】
【特許文献】
【０００４】
【特許文献１】特開２０１７−１２８４８２号公報
【発明の概要】
【発明が解決しようとする課題】
【０００５】
ナノダイヤモンド粒子は、上記の性質を有することにより、イオン液体と同様の分野での開発が進められている。このため、ナノダイヤモンドがイオン液体に分散した組成物がこのような分野において期待される。しかしながら、ナノダイヤモンドがイオン液体に分散した組成物はこれまでに知られていない。
【０００６】
従って、本発明の目的は、ナノダイヤモンドがイオン液体にナノサイズで分散している組成物を提供することにある。
【課題を解決するための手段】
【０００７】
本発明は、イオン液体と、上記イオン液体中に分散しているナノダイヤモンド粒子と、を含むナノダイヤモンド分散組成物を提供する。
【０００８】
上記ナノダイヤモンド分散組成物におけるナノダイヤモンド粒子の平均分散粒子径Ｄ５０は４〜８０ｎｍであることが好ましい。
【０００９】
上記イオン液体は構成アニオンとして親水性アニオンを含むことが好ましい。
【００１０】
上記イオン液体は構成アニオンとしてハロゲン系アニオン、カルボン酸系アニオン、硫酸・硫酸エステル系アニオン、ホスホン酸系アニオン、及びシアノ系アニオンからなる群より選択される１以上のアニオンを含むことが好ましい。
【００１１】
また、上記ナノダイヤモンド分散組成物は、さらに界面活性剤を含み、上記イオン液体は構成アニオンとして疎水性アニオンを含んでいてもよい。
【００１２】
上記ナノダイヤモンド粒子はポリグリセリン鎖を含む基を表面に有する表面修飾ナノダイヤモンドであることが好ましい。
【発明の効果】
【００１３】
本発明のナノダイヤモンド分散組成物では、ナノダイヤモンド粒子がイオン液体にナノサイズで分散している。このため、電池、潤滑剤代替、イオンエンジン（宇宙環境）などのあらゆる分野での活用が期待できる。
【発明を実施するための形態】
【００１４】
本発明のナノダイヤモンド分散組成物は、イオン液体と、上記イオン液体中に分散しているナノダイヤモンド粒子とを含む。
【００１５】
（ナノダイヤモンド粒子）
上記ナノダイヤモンド粒子（ＮＤ粒子）は、特に限定されず、公知乃至慣用のナノダイヤモンド粒子を用いることができる。上記ＮＤ粒子は、表面修飾されたＮＤ（表面修飾ＮＤ）粒子であっていてもよいし、表面修飾されていないＮＤ粒子であってもよい。なお、表面修飾されていないＮＤ粒子は、表面にヒドロキシル基（−ＯＨ）及びカルボキシル基（−ＣＯＯＨ）を有する。ＮＤ粒子は、一種のみを用いてもよいし二種以上を用いてもよい。
【００１６】
上記表面修飾ＮＤにおいてＮＤ粒子を表面修飾する化合物又は官能基としては、例えば、シラン化合物、カルボキシル基（−ＣＯＯＨ）、ホスホン酸イオン若しくはホスホン酸残基、末端にビニル基を有する表面修飾基、アミド基、カチオン界面活性剤のカチオン、ポリグリセリン鎖を含む基、ポリエチレングリコール鎖を含む基などが挙げられる。
【００１７】
上記表面修飾ＮＤにおいてＮＤ粒子を表面修飾する化合物又は官能基としては、中でも、イオン液体中の分散性により優れる観点から、ポリグリセリン鎖を含む基が好ましい。すなわち、上記表面修飾ＮＤは、ポリグリセリン鎖を含む基を表面に有する表面修飾ＮＤであることが好ましい。上記表面修飾ＮＤ粒子（特に、ポリグリセリン鎖を含む基を表面に有する表面修飾ＮＤ粒子）を用いると、表面修飾する化合物又は官能基が、立体障害によりＮＤ粒子間の凝集を抑制し、イオン液体との親和性向上に有効に作用すると推測され、ＮＤ粒子がイオン液体中にナノ分散しやすい。特に、イオン液体はカチオンとアニオンの電解質のみからなり、単一成分からなる分散媒とは異なりＮＤ粒子がより凝集しやすいと推測されるところ、ポリグリセリン鎖を含む基を表面に有する表面修飾ＮＤ粒子は、イオン液体中での分散性がよりいっそう優れる。
【００１８】
上記ポリグリセリン鎖におけるグリセリンの数平均重合度は、１〜１００が好ましく、より好ましくは２〜４０、さらに好ましくは３〜２０である。上記数平均重合度が大きいと、ＮＤ粒子間相互の反発力が充分に作用し、イオン液体中のＮＤ粒子の分散性をよりいっそう高くすることができる。上記数平均重合度が１００以下であると、ＮＤ粒子間でポリグリセリン鎖同士が絡み合うのを抑制し、イオン液体中のＮＤ粒子の分散性をより高くすることができる。なお、上記数平均重合度は、原料ナノダイヤモンドの表面官能基１に対し結合した基におけるポリグリセリン鎖を構成するグリシドール単位の数で定義され、該原料ナノダイヤモンドの表面官能基数は原料ナノダイヤモンドの元素分析値測定若しくは酸価の測定、又はこれら両方を組み合わせて測定することにより求めることができる。
【００１９】
上記ポリグリセリン鎖を含む基は、具体的には、下記式（１）で表される基が挙げられる。
−Ｘ−Ｒ      （１）
【００２０】
上記式（１）中、Ｘは、単結合、−ＮＨ−、−Ｏ−、−ＣＯＯ−、−ＰＨ（＝Ｏ）Ｏ−又は−Ｓ−を示す。Ｒはポリグリセリル基（ポリグリセリン鎖）を示す。上記ポリグリセリン鎖を含む基を表面に有する表面修飾ＮＤを「ＮＤ−Ｘ−Ｒ」と表すことができる。複数の上記式（１）で表される基において、Ｘ及びＲは、それぞれ、同一であってもよいし、異なっていてもよい。
【００２１】
上記ポリグリセリン鎖を含む基を表面に有する表面修飾ＮＤは、例えば、ＮＤ粒子に直接グリシドールを開環重合させる方法、表面に活性水素を含む官能基を導入したＮＤ粒子にグリシドールを開環重合させる方法などが挙げられる。ＮＤ粒子は製造過程で生じるカルボキシル基、ヒドロキシル基を有しており、これらの官能基とグリシドールを反応させることにより、ＮＤ粒子の表面をポリグリセリン鎖によって修飾できる。上記活性水素を含む官能基としては、例えば、アミノ基、ヒドロキシル基、カルボキシル基、メルカプト基（チオール基）、ホスフィン酸基などが挙げられる。原料として用いるＮＤ粒子の平均分散粒子径（Ｄ５０）は、通常３〜２００ｎｍである。なお、これらの具体的な方法は、例えば特開２０１２−０８２１０３号公報に記載されている。
【００２２】
ポリグリセリン鎖を含む基を表面に有する表面修飾ＮＤにおいて、特に限定されないが、ナノダイヤモンドに対するポリグリセリン鎖の質量比（後者／前者）は、１０／９０〜４８／５２が好ましく、より好ましくは２５／７５〜４５／５５である。上記質量比が１０／９０以上であると、ＮＤ粒子表面のポリグリセリン鎖による被覆量が充分となり、イオン液体中のＮＤ粒子の分散性をより向上させることができる。上記質量比が４８／５２以下であると、ダイヤモンド材料としての特性をより発揮することができる。上記質量比は、示差熱天秤分析装置（ＴＧ−ＤＴＡ）を用いて表面修飾ＮＤの熱処理時の質量変化を測定することにより、又は元素分析によるＣＨＮＯ組成比により求めることができる。なお、ＮＤ粒子に活性水素を含む官能基を導入した後、ポリグリセリン鎖をグリシドールの開環重合により形成する場合、上記「ナノダイヤモンドに対するポリグリセリン鎖の質量比」における「ポリグリセリン鎖」の質量には上記官能基に対応する構造部の質量も含まれるものとする。
【００２３】
（イオン液体）
本発明のナノダイヤモンド分散組成物はイオン液体を含む。イオン液体としては、公知乃至慣用のイオン液体を用いることができる。上記イオン液体は、一種のみを用いてもよいし、二種以上を用いてもよい。
【００２４】
上記イオン液体を構成するアニオン（構成アニオン）としては、カチオンとの組み合わせによりイオン液体となるものであれば特に限定されないが、例えば、ハロゲン系アニオン、塩化アルミネートアニオン、無機オキソ酸系アニオン、カルボン酸系アニオン、硫酸・硫酸エステル系アニオン、スルホン酸系アニオン、リン酸・リン酸エステル系アニオン、ホスホン酸系アニオン、シアノ系アニオン、フッ素系アニオン、フルオロハイドロジェネート系アニオン、アミド・イミド系アニオン、メチド系アニオンなどが挙げられる。なお、上記アニオンの種類は相互に重複し得る。上記アニオンは、一種のみを用いてもよいし、二種以上を用いてもよい。
【００２５】
上記ハロゲン系アニオンとしては、Ｃｌ-、Ｂｒ-、Ｉ-が挙げられる。上記塩化アルミネートアニオンとしては、ＡｌＣｌ4-、Ａｌ2Ｃｌ7-などが挙げられる。上記無機オキソ酸系アニオンとしては、ＣｌＯ4-、ＮＯ3-、ＨＳＯ4-、ＳＯ42-、Ｈ2ＰＯ4-、ＨＰＯ42-、ＰＯ43-などが挙げられる。上記カルボン酸系アニオンとしては、ＨＣＯＯ-、ＣＨ3ＣＯＯ-、ＣＦ3ＣＯＯ-、Ｃ2Ｈ5ＣＯＯ-、Ｃ2Ｆ5ＣＯＯ-、Ｃ3Ｈ7ＣＯＯ-、Ｃ3Ｆ7ＣＯＯ-、Ｃ9Ｈ19ＣＯＯ-、ＣＨ3ＣＨ（ＯＨ）ＣＯＯ-などが挙げられる。上記硫酸・硫酸エステル系アニオンとしては、ＨＳＯ4-、ＳＯ42-、ＣＨ3ＯＳＯ3-、Ｃ2Ｈ5ＯＳＯ3-、Ｃ6Ｈ13ＯＳＯ3-、Ｃ8Ｈ17ＯＳＯ3-、ＣＨ3（ＯＣ2Ｈ4）2ＯＳＯ3-などが挙げられる。上記スルホン酸系アニオンとしては、ＣＨ3ＳＯ3-、ＣＦ3ＳＯ3-、Ｃ4Ｆ9ＳＯ3-、Ｃ6Ｈ4（ＣＨ3）ＳＯ3-などが挙げられる。上記リン酸・リン酸エステル系アニオンとしては、Ｈ2ＰＯ4-、ＨＰＯ42-、ＰＯ43-、（ＣＨ3）2ＰＯ4-、（Ｃ2Ｈ5）2ＰＯ4-などが挙げられる。上記ホスホン酸系アニオンとしては、（ＣＨ3Ｏ）ＰＨＯ2-、（Ｃ2Ｈ5Ｏ）ＰＨＯ2-などが挙げられる。上記シアノ系アニオンとしては、（ＣＮ）2Ｎ-、（ＣＮ）3Ｃ-、（ＣＮ）4Ｂ-などが挙げられる。上記フッ素系アニオンとしては、ＢＦ4-、ＰＦ6-、（Ｃ2Ｆ5）3ＰＦ3-、ＡｓＦ6-、ＳｂＦ6-、ＮｂＦ6-、ＴａＦ6-、ＰＦ3（Ｃ2Ｆ5）3-など、フッ素原子含有アニオンが挙げられる。上記フルオロハイドロジェネート系アニオンとしては、ＨＦ2-、Ｆ（ＨＦ）n-（ｎは１以上の整数を表す）などが挙げられる。上記アミド・イミド系アニオンとしては、（ＦＳＯ2）2Ｎ-、（ＣＦ3ＳＯ2）2Ｎ-、（Ｃ2Ｆ5ＳＯ2）2Ｎ-、（Ｃ3Ｆ7ＳＯ2）2Ｎ-、（Ｃ4Ｆ9ＳＯ2）2Ｎ-、（ＣＦ3ＳＯ2）（ＣＦ3ＣＯ）Ｎ-などが挙げられる。上記メチド系アニオンとしては、（ＦＳＯ2）3Ｃ-、（ＣＦ3ＳＯ2）3Ｃ-、（Ｃ2Ｆ5ＳＯ2）3Ｃ-、（Ｃ3Ｆ7ＳＯ2）3Ｃ-などが挙げられる。なお、上記各アニオンは一種のみに属するものであってもよく、二種以上に属する場合もある。
【００２６】
上記アニオンとしては、中でも、形成するイオン液体の親水性が高いもの（親水性アニオン）が、特にポリグリセリン鎖を含む基を有する表面修飾ＮＤ粒子との相性がよく分散性により優れるため、好ましい。上記親水性アニオンとしては、ハロゲン系アニオン、無機オキソ酸系アニオン、カルボン酸系アニオン、硫酸・硫酸エステル系アニオン、スルホン酸系アニオン、リン酸・リン酸エステル系アニオン、ホスホン酸系アニオン、シアノ系アニオンが挙げられる。中でも、ハロゲン系アニオン、カルボン酸系アニオン、硫酸・硫酸エステル系アニオン、ホスホン酸系アニオン、シアノ系アニオンが好ましく、Ｃｌ-、（ＣＮ）2Ｎ-、ＣＨ3ＯＳＯ3-、ＣＨ3ＣＯＯ-、（ＣＨ3Ｏ）ＰＨＯ2-が特に好ましい。
【００２７】
なお、上記アニオンが、形成するイオン液体の疎水性が高いもの（疎水性アニオン）であっても、後述のように界面活性剤を配合することで、ＮＤ粒子の分散性がより優れる傾向がある。上記疎水性アニオンとしては、フッ素系アニオンが挙げられる。中でも、ＰＦ6-、（ＣＦ3ＳＯ2）2Ｎ-が好ましい。
【００２８】
上記イオン液体を構成するカチオン（構成カチオン）としては、アニオンとの組み合わせによりイオン液体となるものであれば特に限定されないが、例えば、ピリジニウムカチオン、ピペリジニウムカチオン、ピロリジニウムカチオン、ピロリン骨格を有するカチオン、ピロール骨格を有するカチオン、モルフォリニウムカチオン、イミダゾリウムカチオン、テトラヒドロピリミジニウムカチオン、ジヒドロピリミジニウムカチオン、ピラゾリウムカチオン、ピラゾリニウムカチオン、アルキルアンモニウムカチオン、アルキルスルホニウムカチオン、アルキルホスホニウムカチオンが挙げられる。また、上記アルキル基の一部がアルケニル基、アルコキシル基、あるいはエポキシ基に置換されたものも挙げられる。上記カチオンは、一種のみを用いてもよいし、二種以上を用いてもよい。
【００２９】
上記ピリジニウムカチオンとしては、例えば、１−ブチルピリジニウムカチオン、１−へキシルピリジニウムカチオン、１−ブチル−３−メチルピリジニウムカチオン、１−ブチル−４−メチルピリジニウムカチオン、１−オクチル−４−メチルピリジニウムカチオン、１−ブチル−３，４−ジメチルピリジニウムカチオンなどが挙げられる。
【００３０】
上記ピペリジニウムカチオンとしては、例えば、１−プロピルピペリジニウムカチオン、１−エチル−１−メチルピペリジニウムカチオン、１−ヘキシル−１−メチルピペリジニウムカチオンなどが挙げられる。
【００３１】
上記ピロリジニウムカチオンとしては、例えば、１−エチル−１−メチルピロリジニウムカチオン、１−へキシル−１−メチルピロリジニウムカチオン、１−エチル−１−へキシルピロリジニウムカチオン、１−ブチル−１−メチルピロリジニウムカチオン、ピロリジニウム−２−オンカチオンなどが挙げられる。
【００３２】
上記ピロリン骨格を有するカチオン、あるいはピロール骨格を有するカチオンとしては、例えば、２−メチル−１−ピロリンカチオン、１−エチル−２−フェニルインドールカチオン、１，２−ジメチルインドールカチオン、１−エチルカルバゾールカチオンなどが挙げられる。上記モルフォリニウムカチオンとしては、例えば、Ｎ−エチル−Ｎ−メチルモルフォリニウムカチオンなどが挙げられる。
【００３３】
上記イミダゾリウムカチオンとしては、例えば、１−メチルイミダゾリウムカチオン、１，３−ジメチルイミダゾリウムカチオン、１−エチル−３−メチルイミダゾリウムカチオン、１−プロピル−３−メチルイミダゾリウムカチオン、１−ブチル−３−メチルイミダゾリウムカチオン、１−ペンチル−３−メチルイミダゾリウムカチオン、１−へキシル−３−メチルイミダゾリウムカチオン、１−へプチル−３−メチルイミダゾリウムカチオン、１−オクチル−３−メチルイミダゾリウムカチオン、１−ノニル−３−メチルイミダゾリウムカチオン、１−デシル−３−メチルイミダゾリウムカチオン、１−ウンデシル−３−メチルイミダゾリウムカチオン、１−ドデシル−３−メチルイミダゾリウムカチオン、１−トリデシル−３−メチルイミダゾリウムカチオン、１−テトラデシル−３−メチルイミダゾリウムカチオン、１−ペンタデシル−３−メチルイミダゾリウムカチオン、１−ヘキサデシル−３−メチルイミダゾリウムカチオン、１−ヘプタデシル−３−メチルイミダゾリウムカチオン、１−オクタデシル−３−メチルイミダゾリウムカチオン、１−ウンデシル−３−メチルイミダゾリウムカチオン、１−（２−メトキシエチル）−３−メチルイミダゾリウムカチオン、１−ベンジル−３−メチルイミダゾリウムカチオン、１−ブチル−２，３−ジメチルイミダゾリウムカチオン、１，３−ビス（ドデシル）イミダゾリウムカチオンなどが挙げられる。
【００３４】
上記テトラヒドロピリミジニウムカチオンとしては、例えば、１，３−ジメチル−１，４，５，６−テトラヒドロピリミジニウムカチオン、１，２，３−トリメチル−１，４，５，６−テトラヒドロピリミジニウムカチオン、１，２，３，５−テトラメチル−１，４，５，６−テトラヒドロピリミジニウムカチオンなどが挙げられる。
【００３５】
上記ジヒドロピリミジニウムカチオンとしては、例えば、１，３−ジメチル−１，４−ジヒドロピリミジニウムカチオン、１，３−ジメチル−１，６−ジヒドロピリミジニウムカチオン、１，２，３−トリメチル−１，４−ジヒドロピリミジニウムカチオン、１，２，３，４−テトラメチル−１，６−ジヒドロピリミジニウムカチオンなどが挙げられる。
【００３６】
上記ピラゾリウムカチオンとしては、例えば、１−メチルピラゾリウムカチオン、３−メチルピラゾリウムカチオン、１−エチル−２，３，５−トリメチルピラゾリウムカチオン、１−プロピル−２，３，５−トリメチルピラゾリウムカチオン、１−ブチル−２，３，５−トリメチルピラゾリウムカチオンなどが挙げられる。
【００３７】
上記ピラゾリニウムカチオンとしては、例えば、１−エチル−２−メチルピラゾリニウムカチオン、１−エチル−２，３，５−トリメチルピラゾリニウムカチオン、１−プロピル−２，３，５−トリメチルピラゾリニウムカチオン、１−ブチル−２，３，５−トリメチルピラゾリニウムカチオンなどが挙げられる。
【００３８】
上記テトラアルキルアンモニウムカチオン（アルキル基の少なくとも一部がアルケニル基、アルコキシル基、あるいはエポキシ基に置換されたものを含む）としては、例えば、テトラメチルアンモニウムカチオン、テトラエチルアンモニウムカチオン、テトラブチルアンモニウムカチオン、テトラペンチルアンモニウムカチオン、テトラヘキシルアンモニウムカチオン、トリエチルメチルアンモニウムカチオン、メチルトリオクチルアンモニウムカチオン、トリブチルエチルアンモニウムカチオン、トリメチルデシルアンモニウムカチオン、テトラデシルトリヘキシルアンモニウムカチオン、Ｎ，Ｎ−ジエチル−Ｎ−メチル−Ｎ−（２−メトキシエチル）アンモニウムカチオン、グリシジルトリメチルアンモニウムカチオン、トリメチルアミノエチルアクリレートカチオン、ジアリルジメチルアンモニウムカチオンなどが挙げられる。
【００３９】
上記トリアルキルスルホニウムカチオン（アルキル基の少なくとも一部がアルケニル基、アルコキシル基、あるいはエポキシ基に置換されたものを含む）としては、例えば、トリメチルスルホニウムカチオン、トリエチルスルホニウムカチオン、トリブチルスルホニウムカチオン、トリヘキシルスルホニウムカチオン、ジエチルメチルスルホニウムカチオン、ジブチルエチルスルホニウムカチオン、ジメチルデシルスルホニウムカチオンなどが挙げられる。
【００４０】
上記テトラアルキルホスホニウムカチオン（アルキル基の少なくとも一部がアルケニル基、アルコキシル基、あるいはエポキシ基に置換されたものを含む）としては、例えば、テトラメチルホスホニウムカチオン、テトラエチルホスホニウムカチオン、テトラブチルホスホニウムカチオン、テトラヘキシルホスホニウムカチオン、テトラオクチルホスホニウムカチオン、トリエチルメチルホスホニウムカチオン、トリブチルエチルホスホニウムカチオン、トリメチルデシルホスホニウムカチオン、トリブチル−（２−メトキシエチル）ホスホニウムカチオンなどが挙げられる。
【００４１】
上記カチオンとしては、ナノダイヤモンド粒子の分散性により優れる観点から、中でも、イミダゾリウムカチオンが好ましく、より好ましくは、１−エチル−３−メチルイミダゾリウムカチオン、１−ブチル−３−メチルイミダゾリウムカチオンである。
【００４２】
上記イオン液体としては、具体的には、例えば、１−ブチルピリジニウムテトラフルオロボレート、１−ブチルピリジニウムヘキサフルオロホスフェート、１−ブチル−３−メチルピリジニウムテトラフルオロボレート、１−ブチル−３−メチルピリジニウムビス（トリフルオロメタンスルホニル）イミド、１−ブチル−３−メチルピリジニウムビス（ペンタフルオロエタンスルホニル）イミド、１−へキシルピリジニウムテトラフルオロボレート、１−ヘキシル−１−メチルピロリジニウムビス（トリフルオロメタンスルホニル）イミド、１−エチル−１−へキシルピロリジニウムビス（トリフルオロメタンスルホニル）イミド、１−プロピルピペリジニウムビス（トリフルオロメタンスルホニル）イミド、１−エチル−１−メチルピペリジニウムビス（トリフルオロメタンスルホニル）イミド、１−エチル−１−メキシルピペリジニウムビス（トリフルオロメタンスルホニル）イミド、１−エチル−１−メチルピロリジニウムビス（ペンタフルオロエタンスルホニル）イミド、１−エチル−１−へキシルピロリジニウムビス（ペンタフルオロエタンスルホニル）イミド、１−へキシル−１−メチルピペリジニウムビス（ペンタフルオロエタンスルホニル）イミド、２−メチル−１−ピロリンテトラフルオロボレート、１−エチル−２−フェニルインドールテトラフルオロボレート、１，２−ジメチルインドールテトラフルオロボレート、１−エチルカルバゾールテトラフルオロボレートなどが挙げられる。
【００４３】
さらに、１−エチル−３−メチルイミダゾリウムテトラフルオロボレート、１−エチル−３−メチルイミダゾリウムメチルサルフェート、１−エチル−３−メチルイミダゾリウムアセテート、１−ブチル−３−メチルイミダゾリウムアセテート、１−エチル−３−メチルイミダゾリウムトリフルオロアセテート、１−エチル−３−メチルイミダゾリウムヘプタフルオロブチレート、１−エチル−３−メチルイミダゾリウムトリフルオロメタンスルホネート、１−エチル−３−メチルイミダゾリウムジメチルホスフェート、１−エチル−３−メチルイミダゾリウムペルフルオロブタンスルホネート、１−エチル−３−メチルイミダゾリウムジシアナミド、１−エチル−３−メチルイミダゾリウムビス（トリフルオロメタンスルホニル）イミド、１−エチル−３−メチルイミダゾリウムビス（ペンタフルオロエタンスルホニル）イミド、１−エチル−３−メチルイミダゾリウムトリス（トリフルオロメタンスルホニル）メチド、１−ブチル−３−メチルイミダゾリウムヘキサフルオロホスフェート、１−へキシル−３−メチルイミダゾリウムブロミド、１−へキシル−３−メチルイミダゾリウムクロライド、１−オクチル−３−メチルイミダゾリウムクロライド、１−へキシル−３−メチルイミダゾリウムテトラフルオロボレート、１−へキシル−３−メチルイミダゾリウムヘキサフルオロホスフェート、１−ヘキシル−３−メチルイミダゾリウムトリフルオロメタンスルホネート、１−エチル−３−メチルイミダゾリウムメチルホスホネート、１−エチル−３−メチルイミダゾリウム（トリフルオロメタンスルホニル）トリフルオロアセトアミド、１−エチル−３−メチルイミダゾリウムビス（フルオロスルホニル）イミド、１−ブチル−３−メチルイミダゾリウムビス（トリフルオロメタンスルホニル）イミドなどが挙げられる。
【００４４】
さらに、２−メチルピラゾリウムテトラフルオロボレート、１−エチル−２，３，５−トリメチルピラゾリウムビス（トリフルオロメタンスルホニル）イミド、１−プロピル−２，３，５−トリメチルピラゾリウムビス（トリフルオロメタンスルホニル）イミド、１−ブチル−２，３，５−トリメチルピラゾリウムビス（トリフルオロメタンスルホニル）イミドなどが挙げられる。
【００４５】
さらに、テトラペンチルアンモニウムトリフルオロメタンスルホネート、テトラペンチルアンモニウムビス（トリフルオロメタンスルホニル）イミド、テトラヘキシルアンモニウムトリフルオロメタンスルホネート、テトラヘキシルアンモニウムビス（トリフルオロメタンスルホニル）イミド、テトラヘプチルアンモニウムトリフルオロメタンスルホネート、テトラヘプチルアンモニウムビス（トリフルオロメタンスルホニル）イミド、ジアリルジメチルアンモニウムテトラフルオロボレート、ジアリルジメチルアンモニウムトリフルオロメタンスルホネート、ジアリルジメチルアンモニウムビス（トリフルオロメタンスルホニル）イミド、ジアリルジメチルアンモニウムビス（ペンタフルオロエタンスルホニル）イミド、Ｎ，Ｎ−ジエチル−Ｎ−メチル−Ｎ−（２−メトキシエチル）アンモニウムテトラフルオロボレート、Ｎ，Ｎ−ジエチル−Ｎ−メチル−Ｎ−（２−メトキシエチル）アンモニウムトリフルオロメタンスルホネート、Ｎ，Ｎ−ジエチル−Ｎ−メチル−Ｎ−（２−メトキシエチル）アンモニウムビス（トリフルオロメタンスルホニル）イミド、Ｎ，Ｎ−ジエチル−Ｎ−メチル−Ｎ−（２−メトキシエチル）アンモニウムビス（ペンタフルオロエタンスルホニル）イミド、Ｎ，Ｎ−ジメチル−Ｎ−エチル−Ｎ−ヘプチルアンモニウムビス（トリフルオロメタンスルホニル）イミド、グリシジルトリメチルアンモニウムトリフルオロメタンスルホネート、グリシジルトリメチルアンモニウムビス（トリフルオロメタンスルホニル）イミド、グリシジルトリメチルアンモニウムビス（ペンタフルオロエタンスルホニル）イミドなどが挙げられる。
【００４６】
さらに、テトラオクチルホスホニウムビス（トリフルオロメタンスルホニル）イミド、Ｎ，Ｎ−ジメチル−Ｎ−エチル−Ｎ−ブチルアンモニウムビス（トリフルオロメタンスルホニル）イミド、Ｎ，Ｎ−ジメチル−Ｎ−エチル−Ｎ−ノニルアンモニウムビス（トリフルオロメタンスルホニル）イミド、Ｎ，Ｎ−ジメチル−Ｎ−プロピル−Ｎ−ブチルアンモニウムビス（トリフルオロメタンスルホニル）イミド、Ｎ，Ｎ−ジメチル−Ｎ−プロピル−Ｎ−ペンチルアンモニウムビス（トリフルオロメタンスルホニル）イミド、トリメチルヘプチルアンモニウムビス（トリフルオロメタンスルホニル）イミド、Ｎ，Ｎ−ジエチル−Ｎ−メチル−Ｎ−プロピルアンモニウムビス（トリフルオロメタンスルホニル）イミド、Ｎ，Ｎ−ジエチル−Ｎ−メチル−Ｎ−ペンチルアンモニウムビス（トリフルオロメタンスルホニル）イミド、Ｎ，Ｎ−ジエチル−Ｎ−メチル−Ｎ−ヘプチルアンモニウムビス（トリフルオロメタンスルホニル）イミド、Ｎ，Ｎ−ジエチル−Ｎ−プロピル−Ｎ−ペンチルアンモニウムビス（トリフルオロメタンスルホニル）イミド、トリオクチルメチルアンモニウムビス（トリフルオロメタンスルホニル）イミド、Ｎ−メチル−Ｎ−エチル−Ｎ−プロピル−Ｎ−ペンチルアンモニウムビス（トリフルオロメタンスルホニル）イミド、テトラオクチルホスホニウムトリフルオロメタンスルホネートなどが挙げられる。
【００４７】
さらに、１−ブチルピリジニウム（トリフルオロメタンスルホニル）トリフルオロアセトアミド、１−ブチル−３−メチルピリジニウム（トリフルオロメタンスルホニル）トリフルオロアセトアミド、Ｎ−エチル−Ｎ−メチルモルフォリニウムチオシアネート、４−エチル−４−メチルモルフォリニウムメチルカーボネートなどが挙げられる。
【００４８】
上記イオン液体としては、中でも、ＮＤ粒子の分散性により優れる観点から、親水性イオン液体（特に、構成アニオンとして親水性アニオンを含む親水性イオン液体）が好ましい。特に、ＮＤ粒子の分散性に優れ且つ取り扱い性に優れる粘度を有する観点から、より好ましくは１−エチル−３−メチルイミダゾリウムジシアナミド、１−エチル−３−メチルイミダゾリウムメチルサルフェート、１−ブチル−３−メチルイミダゾリウムアセテート、１−エチル−３−メチルイミダゾリウムメチルホスホネートである。特に、ナノダイヤモンド粒子がより高濃度でナノ分散が可能な観点から、１−エチル−３−メチルイミダゾリウムジシアナミド、１−エチル−３−メチルイミダゾリウムメチルサルフェート、１−ブチル−３−メチルイミダゾリウムアセテートが好ましい。
【００４９】
上記イオン液体は、２５℃における粘度が１０〜５００ＣＰであることが好ましく、より好ましくは１５〜３５０ＣＰである。粘度が上記範囲内のイオン液体であると、ＮＤ粒子の分散性が優れ、且つ取り扱い性にも優れる。
【００５０】
本発明のナノダイヤモンド分散組成物中のＮＤ粒子の含有割合は、特に限定されないが、例えば０．１質量ｐｐｍ〜４０質量％であり、好ましくは１〜３５質量％、より好ましくは５〜３０質量％である。本発明のナノダイヤモンド分散組成物は、上記のような広い範囲内においてＮＤ粒子がイオン液体中にナノサイズで分散することが可能である。
【００５１】
上記ＮＤ粒子の含有割合は、３５０ｎｍにおける吸光度より算出することができる。なお、表面修飾ＮＤ粒子の含有割合が低濃度（例えば２０００質量ｐｐｍ以下）である場合、高周波誘導結合プラズマ発光分光分析法（ＩＣＰ発光分光分析法）によりＮＤ粒子を表面修飾している化合物を検出し、その検出量に基づき求めることもできる。
【００５２】
本発明のナノダイヤモンド分散組成物中のイオン液体の含有割合は、例えば５０〜９９．９９９９質量％、好ましくは６０〜９５質量％である。
【００５３】
本発明のナノダイヤモンド分散組成物は、上記ＮＤ粒子及びイオン液体のみからなるものであってもよく、その他の成分を含有していてもよい。その他の成分としては、例えば、界面活性剤、増粘剤、カップリング剤、分散剤、防錆剤、腐食防止剤、凝固点降下剤、消泡剤、耐摩耗添加剤、防腐剤、着色料などが挙げられる。上記その他の成分の含有割合は、本発明のナノダイヤモンド分散組成物総量に対して、例えば３０質量％以下、好ましくは２０質量％以下、さらに好ましくは１０質量％以下、さらに好ましくは５質量％以下、特に好ましくは１質量％以下である。従って、上記ＮＤ粒子及びイオン液体の合計の含有割合は、本発明のナノダイヤモンド分散組成物の総量に対して、例えば７０質量％以上、好ましくは８０質量％以上、より好ましくは９０質量％以上、さらに好ましくは９５質量％以上、特に好ましくは９９質量％以上である。
【００５４】
本発明のナノダイヤモンド分散組成物は、上記界面活性剤を含む場合、親水性アニオンを構成アニオンとするイオン液体のみならず、疎水性アニオンを構成アニオンとするイオン液体に対するＮＤ粒子の分散性がより向上する傾向がある。上記界面活性剤は、一種のみを用いてもよいし、二種以上を用いてもよい。
【００５５】
上記界面活性剤としては、ノニオン性界面活性剤が好ましい。上記ノニオン性界面活性剤としては、例えば、ソルビタン脂肪酸エステル、グリセリン脂肪酸エステル、及びこれらのアルキレンオキシド付加物、ポリオキシアルキレンアルキルエーテル、ポリオキシアルキレン脂肪酸エステル、ポリオキシアルキレンアルキルフェノール、ポリオキシエチレンソルビット脂肪酸エステル、ポリオキシエチレンアルキルフェニルホルムアルデヒド縮合物、ポリオキシエチレンステロール及びその誘導体、ポリオキシエチレンラノリン及びその誘導体、ポリオキシエチレンミツロウ誘導体、シュガーエステル類、ポリオキシエチレン硬化ヒマシ油、ポリオキシエチレンヒマシ油などが挙げられる。
【００５６】
本発明のナノダイヤモンド分散組成物中の界面活性剤の含有割合は、１質量％以上（例えば１〜３０質量％）が好ましく、より好ましくは５質量％以上、さらに好ましくは１０質量％以上である。
【００５７】
本発明のナノダイヤモンド分散組成物は、上記イオン液体中にＮＤ粒子がナノサイズで分散している。本発明のナノダイヤモンド分散組成物中におけるＮＤ粒子の平均分散粒子径（Ｄ５０、メディアン径）は、２〜１００ｎｍが好ましく、より好ましくは４〜８０ｎｍ、より好ましくは１０〜６０ｎｍ、さらに好ましくは１５〜５０ｎｍ、特に好ましくは２０〜４０ｎｍである。上記平均分散粒子径は、動的光散乱法によって測定することができる。ＮＤ粒子の平均分散粒子径が上記範囲内であると、ナノダイヤモンド分散組成物におけるＮＤ粒子の分散性に優れる。
【００５８】
本発明のナノダイヤモンド分散組成物は、例えば、微細なＮＤ粒子が有する特性（例えば、機械的強度、高屈折率、熱伝導性、絶縁性、酸化防止性、結晶化促進作用、デンドライト抑制作用等）を樹脂など（例えば、熱若しくは光硬化性樹脂や熱可塑性樹脂等）に付与する添加剤として好ましく使用することができる。そして、本発明のナノダイヤモンド分散組成物を樹脂に添加して得られる組成物は、例えば、機能性ハイブリッド材料、熱的機能（耐熱、蓄熱、熱電導、断熱等）材料、フォトニクス（有機ＥＬ素子、ＬＥＤ、液晶ディスプレイ、光ディスク等）材料、バイオ・生体適合性材料、コーティング材料、フィルム（タッチパネルや各種ディスプレイ等のハードコートフィルム、遮熱フィルム等）材料、シート材料、スクリーン（透過型透明スクリーン等）材料、フィラー（放熱用フィラー、機械特性向上用フィラー等）材料、耐熱性プラスチック基板（フレキシブルディスプレイ用基板等）材料、リチウムイオン電池等材料として好ましく使用することができる。また、本発明のナノダイヤモンド分散組成物は、その他、機械部品（例えば、自動車や航空機等）の摺動部などに適用する減摩剤又は潤滑剤として好ましく使用できる。本発明のナノダイヤモンド分散組成物は、特に、電池、潤滑剤代替、イオンエンジン（宇宙環境）などのイオン液体が用いられている分野の活用が期待できる。
【００５９】
（ナノダイヤモンド分散組成物の製造方法）
本発明のナノダイヤモンド分散組成物は、例えば、上記イオン液体中にＮＤ粒子、さらに必要に応じてその他の成分を混合して、分散させることで製造することができる。例えば、表面修飾ＮＤ粒子を用いたナノダイヤモンド分散組成物は、有機分散媒中において、表面処理を施す化合物をＮＤ粒子に反応させる工程（修飾化工程）を経て製造することができる。この場合、修飾化工程の後に有機分散媒からイオン液体への溶媒交換を行ってもよい。
【００６０】
上記修飾化工程において、ＮＤ粒子中にＮＤ粒子が凝着して二次粒子を形成したＮＤ粒子凝集体が含まれる場合には、表面処理を施す化合物とＮＤ粒子との反応を、ＮＤ粒子を解砕若しくは分散化しつつ行ってもよい。これにより、ＮＤ粒子凝集体を一次粒子にまで解砕することができ、ＮＤ一次粒子の表面を修飾することができ、ＮＤ粒子の分散性を向上することが可能となる。表面処理のための反応時間及び反応温度は、表面処理を施す化合物の種類に応じて適宜設定される。
【００６１】
ＮＤ粒子を解砕若しくは分散化する方法としては、例えば、高剪断ミキサー、ハイシアーミキサー、ホモミキサー、ボールミル、ビーズミル、高圧ホモジナイザー、超音波ホモジナイザー、コロイドミル、ジェットミルなどにより処理する方法が挙げられる。中でも、解砕メディア（例えば、ジルコニアビーズなど）の存在下で超音波処理を施すことが好ましい。
【００６２】
上記解砕メディア（例えば、ジルコニアビーズなど）の直径は、例えば１５〜５００μｍ、好ましくは１５〜３００μｍ、特に好ましくは１５〜１００μｍである。
【００６３】
また、修飾化工程において表面処理のための反応に有利な有機分散媒を用いた場合、一旦上記表面修飾ＮＤ粒子の分散液を得た後で、エバポレーターなどで分散液中の有機分散媒を留去した後、新たにイオン液体を混合して撹拌する、すなわち溶媒の交換によっても製造することができる。
【００６４】
以上のようにして、ＮＤ粒子がイオン液体中に分散したナノダイヤモンド分散組成物が得られる。
【００６５】
なお、上記ＮＤ粒子は、例えば爆轟法によって製造することができる。上記爆轟法には、空冷式爆轟法、水冷式爆轟法が挙げられる。中でも、空冷式爆轟法が水冷式爆轟法よりも一次粒子が小さいＮＤ粒子を得ることができる点で好ましい。
【００６６】
爆轟は大気雰囲気下で行ってもよく、窒素雰囲気、アルゴン雰囲気、二酸化炭素雰囲気などの不活性ガス雰囲気下で行ってもよい。
【００６７】
ＮＤ粒子の製造方法の一例を以下に説明するが、本発明で使用するＮＤ粒子は以下の製造方法によって得られるものに限定されない。
【００６８】
（生成工程）
成形された爆薬に電気雷管が装着されたものを爆轟用の耐圧性容器の内部に設置し、容器内において大気組成の常圧の気体と使用爆薬とが共存する状態で、容器を密閉する。容器は例えば鉄製で、容器の容積は例えば０．５〜４０ｍ3である。爆薬としては、トリニトロトルエン（ＴＮＴ）とシクロトリメチレントリニトロアミンすなわちヘキソーゲン（ＲＤＸ）との混合物を使用することができる。ＴＮＴとＲＤＸの質量比（ＴＮＴ／ＲＤＸ）は、例えば４０／６０〜６０／４０の範囲である。
【００６９】
生成工程では、次に、電気雷管を起爆させ、容器内で爆薬を爆轟させる。爆轟とは、化学反応に伴う爆発のうち反応の生じる火炎面が音速を超えた高速で移動するものをいう。爆轟の際、使用爆薬が部分的に不完全燃焼を起こして遊離した炭素を原料として、爆発で生じた衝撃波の圧力とエネルギーの作用によってＮＤ粒子が生成する。生成したＮＤ粒子は、隣接する一次粒子ないし結晶子の間がファンデルワールス力の作用に加えて結晶面間クーロン相互作用が寄与して非常に強固に集成し、凝着体を形成する。
【００７０】
生成工程では、次に、室温において２４時間程度放置することにより放冷し、容器及びその内部を降温させる。この放冷の後、容器の内壁に付着しているＮＤ粒子粗生成物（上述のようにして生成したＮＤ粒子の凝着体及び煤を含む）をヘラで掻き取る作業を行い、ＮＤ粒子粗生成物を回収する。以上のような方法によって、ＮＤ粒子の粗生成物（ＮＤ粒子粗生成物）を得ることができる。また、以上のようなナノダイヤモンド生成工程を必要回数行うことによって、所望量のＮＤ粒子粗生成物を取得することが可能である。
【００７１】
（酸処理工程）
酸処理工程では、原料であるＮＤ粒子粗生成物に例えば水溶媒中で強酸を作用させて金属酸化物を除去する。爆轟法で得られるＮＤ粒子粗生成物には金属酸化物が含まれやすく、この金属酸化物は、爆轟法に使用される容器などに由来するＦｅ、Ｃｏ、Ｎｉなどの酸化物である。例えば水溶媒中で強酸を作用させることにより、ＮＤ粒子粗生成物から金属酸化物を溶解・除去することができる（酸処理）。この酸処理に用いられる強酸としては、鉱酸が好ましく、例えば、塩酸、フッ化水素酸、硫酸、硝酸、王水が挙げられる。上記強酸は、一種を用いてもよいし、二種以上を用いてもよい。酸処理で使用される強酸の濃度は例えば１〜５０質量％である。酸処理温度は例えば７０〜１５０℃である。酸処理時間は例えば０．１〜２４時間である。また、酸処理は、減圧下、常圧下、又は加圧下で行うことが可能である。このような酸処理の後、例えばデカンテーションにより、固形分（ナノダイヤモンド凝着体を含む）の水洗を行う。沈殿液のｐＨが例えば２〜３に至るまで、デカンテーションによる当該固形分の水洗を反復して行うのが好ましい。爆轟法で得られるＮＤ粒子粗生成物における金属酸化物の含有量が少ない場合には、以上のような酸処理を省略してもよい。
【００７２】
（酸化処理工程）
酸化処理工程は、酸化剤を用いてＮＤ粒子粗生成物からグラファイトを除去する工程である。爆轟法で得られるＮＤ粒子粗生成物にはグラファイト（黒鉛）が含まれるが、このグラファイトは、使用爆薬が部分的に不完全燃焼を起こして遊離した炭素のうちＮＤ粒子結晶を形成しなかった炭素に由来する。ＮＤ粒子粗生成物に、水溶媒中で酸化剤を作用させることにより、ＮＤ粒子粗生成物からグラファイトを除去することができる。また、酸化剤を作用させることにより、ＮＤ粒子表面にカルボキシル基やヒドロキシル基などの酸素含有基を導入することができる。
【００７３】
この酸化処理に用いられる酸化剤としては、例えば、クロム酸、無水クロム酸、二クロム酸、過マンガン酸、過塩素酸、硝酸、これらの混合物や、これらから選択される少なくとも１種の酸と他の酸（例えば硫酸など）との混酸、これらの塩が挙げられる。中でも、混酸（特に、硫酸と硝酸との混酸）を使用することが、環境に優しく、且つグラファイトを酸化・除去する作用に優れる点で好ましい。
【００７４】
上記混酸における硫酸と硝酸との混合割合（前者／後者；質量比）は、例えば６０／４０〜９５／５であることが、常圧付近の圧力（例えば、０．５〜２ａｔｍ）の下でも、例えば１３０℃以上（特に好ましくは１５０℃以上。なお、上限は、例えば２００℃）の温度で、効率よくグラファイトを酸化して除去することができる点で好ましい。下限は、好ましくは６５／３５、より好ましくは７０／３０である。また、上限は、好ましくは９０／１０、より好ましくは８５／１５、さらに好ましくは８０／２０である。上記混合割合が６０／４０以上であると、高沸点を有する硫酸の含有量が高いため、常圧付近の圧力下では、反応温度が例えば１２０℃以上となり、グラファイトの除去効率が向上する傾向がある。上記混合割合が９５／５以下であると、グラファイトの酸化に大きく貢献する硝酸の含有量が多くなるため、グラファイトの除去効率が向上する傾向がある。
【００７５】
酸化剤（特に、上記混酸）の使用量は、ＮＤ粒子粗生成物１質量部に対して例えば１０〜５０質量部、好ましくは１５〜４０質量部、より好ましくは２０〜４０質量部である。また、上記混酸中の硫酸の使用量は、ＮＤ粒子粗生成物１質量部に対して例えば５〜４８質量部、好ましくは１０〜３５質量部、より好ましくは１５〜３０質量部である。また、上記混酸中の硝酸の使用量は、ＮＤ粒子粗生成物１質量部に対して例えば２〜２０質量部、好ましくは４〜１０質量部、より好ましくは５〜８質量部である。
【００７６】
また、酸化剤として上記混酸を使用する場合、混酸と共に触媒を使用してもよい。触媒を使用することにより、グラファイトの除去効率を一層向上させることができる。上記触媒としては、例えば、炭酸銅（II）などが挙げられる。触媒の使用量は、ＮＤ粒子粗生成物１００質量部に対して例えば０．０１〜１０質量部程度である。
【００７７】
酸化処理温度は例えば１００〜２００℃である。酸化処理時間は例えば１〜２４時間である。酸化処理は、減圧下、常圧下、又は加圧下で行うことが可能である。
【００７８】
（アルカリ過水処理工程）
上記酸処理工程を経た後であっても、ＮＤ粒子に除去しきれなかった金属酸化物が残存する場合は、一次粒子間が非常に強く相互作用して集成している凝着体（二次粒子）の形態をとる。このような場合には、ＮＤ粒子に対して水溶媒中でアルカリ及び過酸化水素を作用させてもよい。これにより、ＮＤ粒子に残存する金属酸化物を除去することができ、凝着体から一次粒子の分離を促進することができる。この処理に用いられるアルカリとしては、例えば、水酸化ナトリウム、アンモニア、水酸化カリウムなどが挙げられる。アルカリ過水処理において、アルカリの濃度は例えば０．１〜１０質量％であり、過酸化水素の濃度は例えば１〜１５質量％であり、処理温度は例えば４０〜１００℃であり、処理時間は例えば０．５〜５時間である。また、アルカリ過水処理は、減圧下、常圧下、又は加圧下で行うことが可能である。
【００７９】
上記酸化処理工程あるいは上記アルカリ過水処理工程の後、例えばデカンテーションにより上澄みを除去することが好ましい。また、デカンテーションの際には、固形分の水洗を行うことが好ましい。水洗当初の上澄み液は着色しているが、上澄み液が目視で透明になるまで、当該固形分の水洗を反復して行うことが好ましい。
【００８０】
（解砕処理工程）
ＮＤ粒子には、必要に応じて、解砕処理を施してもよい。解砕処理には、例えば、高剪断ミキサー、ハイシアーミキサー、ホモミキサー、ボールミル、ビーズミル、高圧ホモジナイザー、超音波ホモジナイザー、コロイドミルなどを使用することができる。なお、解砕処理は湿式（例えば、水等に懸濁した状態での解砕処理）で行ってもよいし、乾式で行ってもよい。乾式で行う場合は、解砕処理前に乾燥工程を設けることが好ましい。また、解砕処理工程は、酸化処理又は水素化処理を行う場合はこれらの後に行ってもよい。
【００８１】
（乾燥工程）
上記酸化処理工程を経たＮＤ粒子について、乾燥工程を設けることが好ましい。例えば、上記アルカリ過水処理工程を経て得られたＮＤ粒子含有溶液から噴霧乾燥装置やエバポレーターなどを使用して液分を蒸発させた後、これによって生じる残留固形分を乾燥用オーブン内での加熱乾燥によって乾燥させる。加熱乾燥温度は、例えば４０〜１５０℃である。このような乾燥工程を経ることにより、ＮＤ粒子が得られる。
【００８２】
また、ＮＤ粒子には、必要に応じて、気相にて酸化処理（例えば酸素酸化）や還元処理（例えば水素化処理）を施してもよい。気相にて酸化処理を施すことにより、表面にＣ＝Ｏ基を多く有するＮＤ粒子が得られる。また、気相にて還元処理を施すことにより、表面にＣ−Ｈ基を多く有するＮＤ粒子が得られる。
【００８３】
（酸素酸化工程）
上記酸化処理として、上記乾燥工程を経たＮＤ粒子（ＮＤ粒子の粉体）について、ガス雰囲気炉を使用して、酸素を含有するガス雰囲気下にて加熱する酸素酸化工程を行ってもよい。酸素酸化工程では、具体的には、ガス雰囲気炉内にＮＤ粒子の粉体が配され、当該炉に対して酸素含有ガスが供給ないし通流され、加熱温度として設定された温度条件まで当該炉内が昇温されて酸素酸化処理が実施される。この酸素酸化処理の温度条件は、例えば２５０〜５００℃である。作製されるＮＤ分散組成物に含まれるＮＤ粒子についてネガティブのゼータ電位を実現するためには、この酸素酸化処理の温度条件は、比較的に高温であるのが好ましく、例えば４００〜４５０℃である。また、酸素酸化工程で用いられる酸素含有ガスは、酸素に加えて不活性ガスを含有する混合ガスであってもよい。不活性ガスとしては、例えば、窒素、アルゴン、二酸化炭素、ヘリウムが挙げられる。当該混合ガスの酸素濃度は、例えば１〜３５体積％である。
【実施例】
【００８４】
以下に、実施例に基づいて本発明をより詳細に説明するが、本発明は実施例により限定されるものではない。
【００８５】
実施例１
下記工程を経て、表面修飾ＮＤ粒子及びナノダイヤモンド分散組成物を製造した。
【００８６】
（表面修飾ＮＤ粒子の作製）
まず、爆轟法によるナノダイヤモンドの生成工程を行った。本工程では、まず、成形された爆薬に電気雷管が装着されたものを爆轟用の耐圧性容器の内部に設置して容器を密閉した。容器は鉄製で、容器の容積は１５ｍ3である。爆薬としては、ＴＮＴとＲＤＸとの混合物０．５０ｋｇを使用した。この爆薬におけるＴＮＴとＲＤＸの質量比（ＴＮＴ／ＲＤＸ）は、５０／５０である。次に、電気雷管を起爆させ、容器内で爆薬を爆轟させた（爆轟法によるナノダイヤモンドの生成）。次に、室温での２４時間の放置により、容器およびその内部を降温させた。この放冷の後、容器の内壁に付着しているナノダイヤモンド粗生成物（上記爆轟法で生成したＮＤ粒子の凝着体と煤を含む）をヘラで掻き取る作業を行い、ナノダイヤモンド粗生成物を回収した。
【００８７】
上述のような生成工程を複数回行うことによって取得されたナノダイヤモンド粗生成物に対し、次に、酸処理工程を行った。具体的には、当該ナノダイヤモンド粗生成物２００ｇに６Ｌの１０質量％塩酸を加えて得られたスラリーに対し、常圧条件での還流下で１時間の加熱処理を行った。この酸処理における加熱温度は８５〜１００℃である。次に、冷却後、デカンテーションにより、固形分（ナノダイヤモンド凝着体と煤を含む）の水洗を行った。沈殿液のｐＨが低ｐＨ側から２に至るまで、デカンテーションによる当該固形分の水洗を反復して行った。
【００８８】
次に、酸化処理工程を行った。具体的には、酸処理後のデカンテーションを経て得た沈殿液（ナノダイヤモンド凝着体を含む）に、６Ｌの９８質量％硫酸と１Ｌの６９質量％硝酸とを加えてスラリーとした後、このスラリーに対し、常圧条件での還流下で４８時間の加熱処理を行った。この酸化処理における加熱温度は１４０〜１６０℃である。次に、冷却後、デカンテーションにより、固形分（ナノダイヤモンド凝着体を含む）の水洗を行った。水洗当初の上澄み液は着色しているところ、上澄み液が目視で透明になるまで、デカンテーションによる当該固形分の水洗を反復して行った。
【００８９】
次に、上述の水洗処理を経て得られたナノダイヤモンド含有液１０００ｍＬを、噴霧乾燥装置（商品名「スプレードライヤー Ｂ−２９０」、日本ビュッヒ株式会社製）を使用して噴霧乾燥に付した（乾燥工程）。これにより、５０ｇのナノダイヤモンド粉体を得た。
【００９０】
次に、上述のようにして得られたナノダイヤモンド粉体４．５ｇをガス雰囲気炉（商品名「ガス雰囲気チューブ炉  ＫＴＦ０４５Ｎ１」、光洋サーモシステム株式会社製）の炉心管内に静置し、炉心管に窒素ガスを流速１Ｌ／分で３０分間通流させ続けた後、通流ガスを窒素から酸素と窒素との混合ガスへと切り替えて当該混合ガスを流速１Ｌ／分で炉心管に通流させ続けた。混合ガス中の酸素濃度は４体積％である。混合ガスへの切り替えの後、炉内を加熱設定温度たる４００℃まで昇温させた。昇温速度については、加熱設定温度より２０℃低い３８０℃までは１０℃／分とし、その後の３８０℃から４００℃までは１℃／分とした。そして、炉内の温度条件を４００℃に維持しつつ、炉内のＮＤ粉体について酸素酸化処理を行った（酸素酸化工程）。処理時間は３時間とした。
【００９１】
酸素酸化処理後、下記ＦＴ−ＩＲ分析により、ＮＤ粒子におけるカルボキシル基等の含酸素官能基の評価を行った。この分析で得られたスペクトルより、Ｃ＝Ｏ伸縮振動に帰属する１７８０ｃｍ-1付近の吸収がメインピークとして検出された。このことから、上記ナノダイヤモンド粉体には、表面官能基としてカルボキシル基を有するＮＤ粒子（ＮＤ−ＣＯＯＨ）が主に含まれることが確認できた。
【００９２】
＜ＦＴ−ＩＲ分析条件＞
ＦＴ−ＩＲ装置（商品名「Ｓｐｅｃｔｒｕｍ４００型ＦＴ−ＩＲ」、株式会社パーキンエルマージャパン製）を使用して、フーリエ変換赤外分光分析（ＦＴ−ＩＲ）を行った。本測定においては、試料を真空雰囲気下で１５０℃に加熱しつつ赤外吸収スペクトルを測定した。真空雰囲気下の加熱には、エス・ティ・ジャパン社製のＭｏｄｅｌ−ＨＣ９００型Ｈｅａｔ  ＣｈａｍｂｅｒとＴＣ−１００ＷＡ型Ｔｈｅｒｍｏ  Ｃｏｎｔｒｏｌｌｅｒとを併用した。
【００９３】
次に、酸素酸化工程を経たナノダイヤモンド粉体０．３ｇと純水２９．７ｍＬとを５０ｍＬのサンプル瓶内で混合し、スラリー約３０ｍＬを得た。次に、当該スラリーについて、１Ｎの水酸化ナトリウム水溶液の添加によりｐＨを調整した後、超音波照射器（商品名「超音波洗浄機  ＡＳ−３」、アズワン（ＡＳ  ＯＮＥ）社製）を使用して２時間の超音波照射を行った。この後、ビーズミリング装置（商品名「並列四筒式サンドグラインダー  ＬＳＧ−４Ｕ−２Ｌ型」、アイメックス株式会社製）を使用してビーズミリングを行った（解砕工程）。具体的には、１００ｍＬのミル容器であるベッセル（アイメックス株式会社製）に超音波照射後のスラリー３０ｍＬと直径３０μｍのジルコニアビーズとを封入し、装置を駆動させてビーズミリングを実行した。このビーズミリングにおいて、ジルコニアビーズの投入量は、ミル容器の容積に対して約３３％であり、ミル容器の回転速度は２５７０ｒｐｍであり、ミリング時間は２時間である。
【００９４】
次に、解砕工程を経たスラリーについて、遠心分離装置を使用して遠心分離処理を行った（分級操作）。この遠心分離処理における遠心力は２００００×ｇとし、遠心時間は１０分間とした。
【００９５】
次に、当該遠心分離処理を経たＮＤ粒子含有溶液の上清２５ｍＬを回収し、ＮＤ粒子水分散液（ＮＤ−ＣＯＯＨ）を得た。ＮＤ粒子水分散液中のＮＤ粒子濃度は１１．８ｇ／Ｌであった。また、ｐＨ試験紙（商品名「スリーバンドｐＨ試験紙」、アズワン株式会社製）を使用して測定したところ、ｐＨは９．３３であった。粒径Ｄ５０は３．９７ｎｍ、粒径Ｄ９０は７．２０ｎｍ、ゼータ電位は−４２ｍＶであった。
【００９６】
上記で得られたＮＤ粒子水分散液を、エバポレーターを使用して乾燥させ、黒色の乾燥粉体を得た。得られた乾燥粉体（１００ｍｇ）を、ガラス製反応器に入れた１２ｍＬのグリシドール中に添加し、超音波洗浄器（商品名「ＢＲＡＮＳＯＮ２５１０」、マーシャルサイエンティフィック社製）にて、室温で２時間、超音波処理して溶解させた。これを窒素雰囲気下で撹拌しつつ、１４０℃で２０時間反応させた。反応混合液を冷却後、１２０ｍＬのメタノールを加え、超音波処理した後、５０４００×ｇで２時間遠心分離し、沈殿物を得た。この沈殿物に対して、１２０ｍＬのメタノールを加え、同様に洗浄−遠心分離工程を５回繰り返し、最後に沈殿物に対して透析膜（Spectra/Prodialysis membrane, MWCO: 12-14 kDa）を用いて純水透析を行い、残留メタノールを水に置換して凍結乾燥し、ポリグリセリンで表面修飾されたＮＤ粒子（ＰＧ−ＮＤ粒子）の灰色粉体を得た。ＴＧ−ＤＴＡ熱分析により、ＮＤ粒子と表面修飾基の比率を測定した結果、ＮＤ粒子：表面修飾基＝１：０．７であった。
【００９７】
ＰＧ−ＮＤ粒子の灰色粉体とメタノールを混合し、ＮＤ粒子の質量を基準として、１０質量％になるように濃度調整してＰＧ−ＮＤ粒子メタノール分散液を得た。この分散液をメタノールで１０倍希釈して、粒径を測定したところ、Ｄ５０は３５．５ｎｍであった。
【００９８】
（ナノダイヤモンド分散組成物の作製）
上記で得られたＰＧ−ＮＤ粒子メタノール分散液と、１−エチル−３−メチルイミダゾリウムジシアナミドを約０．５ｇの等量で混合し、超音波照射器で３０分間処理した。次いで、窒素雰囲気下、５０℃で１７時間の前乾燥を行い、温度を２５℃に下げ、５時間の真空乾燥を行った。さらに、温度を５０℃に上げ、４４時間の真空乾燥を行った。この乾燥によりメタノールは除去され、イオン液体とＰＧ−ＮＤ粒子のみとなり、外観は真黒の１０質量％のナノダイヤモンド分散組成物を得た。これを１−エチル−３−メチルイミダゾリウムジシアナミドで１０倍に希釈したところ透明な濃い褐色液となり、粒径を測定したところ、Ｄ５０は２６．８ｎｍであった。
【００９９】
実施例２
ナノダイヤモンド分散組成物の作製において、使用するイオン液体を１−エチル−３−メチルイミダゾリウムメチルサルフェート（１−エチル−３−メチルイミダゾリウム硫酸メチル）としたこと以外は実施例１と同様にして、外観が真黒の１０質量％のナノダイヤモンド分散組成物を得た。これを１−エチル−３−メチルイミダゾリウムメチルサルフェートで１０倍に希釈したところ、透明な濃い褐色液となった。
【０１００】
実施例３
ナノダイヤモンド分散組成物の作製において、使用するイオン液体を１−ブチル−３−メチルイミダゾリウムアセテート（１−ブチル−３−メチルイミダゾリウム酢酸塩）としたこと以外は実施例１と同様にして、外観が真黒の１０質量％のナノダイヤモンド分散組成物を得た。これを１−ブチル−３−メチルイミダゾリウムアセテートで１０倍に希釈したところ、透明な濃い褐色液となった。
【０１０１】
実施例４
実施例１と同様にして得られたＰＧ−ＮＤ粒子メタノール分散液約１．０ｇと、１−エチル−３−メチルイミダゾリウムジシアナミド約０．５ｇとを混合し、超音波照射器で３０分間処理した。その後、実施例１と同様にしてメタノールの除去操作を行い、外観は真黒の２０質量％のナノダイヤモンド分散組成物を得た。これを１−エチル−３−メチルイミダゾリウムジシアナミドで２０倍に希釈したところ、透明な濃い褐色液となった。
【０１０２】
実施例５
ナノダイヤモンド分散組成物の作製において、使用するイオン液体を１−エチル−３−メチルイミダゾリウムメチルサルフェートとしたこと以外は実施例４と同様にして、外観が真黒の２０質量％のナノダイヤモンド分散組成物を得た。これを１−エチル−３−メチルイミダゾリウムメチルサルフェートで２０倍に希釈したところ、透明な濃い褐色液となった。
【０１０３】
実施例６
ナノダイヤモンド分散組成物の作製において、使用するイオン液体を１−ブチル−３−メチルイミダゾリウムアセテートとしたこと以外は実施例４と同様にして、外観が真黒の２０質量％のナノダイヤモンド分散組成物を得た。これを１−ブチル−３−メチルイミダゾリウムアセテートで２０倍に希釈したところ、透明な濃い褐色液となった。
【０１０４】
実施例７
１−ブチル−３−メチルイミダゾリウムヘキサフルオロホスフェート約１．０ｇと、界面活性剤（商品名「Ｔｒｉｔｏｎ  Ｘ−１００」）約０．１２ｇとを混合し、超音波照射器で１０分間処理した。次いで、ＮＤ水分散液（ＮＤ濃度６．５質量％、ｐＨ８．３）約０．００３６ｇを混合し、超音波照射器で６０分間処理したところ、透明な薄い褐色のナノダイヤモンド分散組成物（ＮＤ濃度０．０２質量％）を得た。
【０１０５】
実施例８
１−ブチル−３−メチルイミダゾリウムヘキサフルオロホスフェート約１．０ｇと、界面活性剤（商品名「Ｔｒｉｔｏｎ  Ｘ−１００」）約０．１２ｇとを混合し、超音波照射器で１０分間処理した。次いで、ＮＤ水分散液（ＮＤ濃度５．９質量％、ｐＨ５．９）約０．００３５ｇを混合したところ、透明な薄い褐色のナノダイヤモンド分散組成物（ＮＤ濃度０．０２質量％）を得た。
【０１０６】
実施例９
１−ブチル−３−メチルイミダゾリウムヘキサフルオロホスフェート約１．０ｇと、界面活性剤（商品名「Ｔｒｉｔｏｎ  Ｘ−１００」）約０．１２ｇとを混合し、超音波照射器で１０分間処理した。次いで、ＮＤ水分散液（ＮＤ濃度５．７質量％、ｐＨ９．５）約０．００３８ｇを混合したところ、透明な薄い褐色のナノダイヤモンド分散組成物（ＮＤ濃度０．０２質量％）を得た。
【０１０７】
実施例１０
（表面修飾ＮＤ粒子の作製）
実施例１と同様にして得られたＰＧ−ＮＤ粒子の灰色粉体と水を混合し、ＮＤ粒子の質量を基準として、１０質量％になるように濃度調整し、この分散液を水で１０倍希釈して、ＮＤ濃度１質量％のＰＧ−ＮＤ粒子水分散液を得た。
【０１０８】
（ナノダイヤモンド分散組成物の作製）
１−ブチル−３−メチルイミダゾリウムヘキサフルオロホスフェート約１．０ｇと、界面活性剤（商品名「Ｔｒｉｔｏｎ  Ｘ−１００」）約０．１２ｇとを混合し、超音波照射器で１０分間処理した。次いで、上記で得られたＰＧ−ＮＤ粒子水分散液約０．００３７ｇを混合したところ、透明な薄い褐色のナノダイヤモンド分散組成物（ＮＤ濃度０．０２質量％）を得た。
【０１０９】
実施例１１
１−ブチル−３−メチルイミダゾリウムビス（トリフルオロメタンスルホニル）イミド約１．０ｇと、界面活性剤（商品名「Ｔｒｉｔｏｎ  Ｘ−１００」）約０．０８５ｇとを混合し、超音波照射器で１０分間処理した。次いで、実施例１と同様にして得られたＰＧ−ＮＤ粒子メタノール分散液約０．００２６ｇを混合したところ、透明な薄い褐色のナノダイヤモンド分散組成物（ＮＤ濃度０．００２３質量％）を得た。
【０１１０】
実施例１２
実施例１０と同様にして得られたＰＧ−ＮＤ粒子水分散液約０．１ｇと、１−オクチル−３−メチルイミダゾリウムクロライド約１．０ｇとを混合した。次いで、窒素雰囲気下、室温で２４時間の前乾燥を行い、温度を４０℃に上げ、２４時間の真空乾燥を行った。この乾燥により水は除去され、イオン液体とＰＧ−ＮＤ粒子のみとなり、透明な薄い褐色のナノダイヤモンド分散組成物（ＮＤ濃度０．１質量％）を得た。
【０１１１】
実施例１３
ナノダイヤモンド分散組成物の作製において、使用するイオン液体を１−ブチル−３−メチルイミダゾリウムアセテートとしたこと以外は実施例１２と同様にして、透明な薄い褐色のナノダイヤモンド分散組成物（ＮＤ濃度０．１質量％）を得た。
【０１１２】
実施例１４
ナノダイヤモンド分散組成物の作製において、実施例１０と同様にして得られたＰＧ−ＮＤ粒子水分散液に代えて実施例１と同様にして得られたＰＧ−ＮＤ粒子メタノール分散液を用いたこと以外は実施例１２と同様にして、透明な薄い褐色のナノダイヤモンド分散組成物（ＮＤ濃度０．１質量％）を得た。
【０１１３】
実施例１５
ナノダイヤモンド分散組成物の作製において、実施例１０と同様にして得られたＰＧ−ＮＤ粒子水分散液に代えて実施例１と同様にして得られたＰＧ−ＮＤ粒子メタノール分散液を用いたこと以外は実施例１３と同様にして、透明な薄い褐色のナノダイヤモンド分散組成物（ＮＤ濃度０．１質量％）を得た。
【０１１４】
実施例１６
実施例１０と同様にして得られたＰＧ−ＮＤ粒子水分散液約０．１ｇと、１−エチル−３−メチルイミダゾリウムジシアナミド約１．０ｇとを混合した。次いで、窒素雰囲気下、室温で２４時間の前乾燥を行い、温度を５０℃に上げ、４８時間の真空乾燥を行った。この乾燥により水は除去され、イオン液体とＰＧ−ＮＤ粒子のみとなり、透明な薄い褐色のナノダイヤモンド分散組成物（ＮＤ濃度０．１質量％）を得た。
【０１１５】
実施例１７
ナノダイヤモンド分散組成物の作製において、使用するイオン液体を１−エチル−３−メチルイミダゾリウムメチルホスホネートとしたこと以外は実施例１６と同様にして、透明な薄い褐色のナノダイヤモンド分散組成物（ＮＤ濃度０．１質量％）を得た。
【０１１６】
実施例１８
ナノダイヤモンド分散組成物の作製において、使用するイオン液体を１−エチル−３−メチルイミダゾリウムメチルサルフェートとしたこと以外は実施例１６と同様にして、透明な薄い褐色のナノダイヤモンド分散組成物（ＮＤ濃度０．１質量％）を得た。
【０１１７】
実施例１９
実施例１と同様にして得られたＰＧ−ＮＤ粒子メタノール分散液約０．１ｇと、１−エチル−３−メチルイミダゾリウムジシアナミド約１．０ｇとを混合した。次いで、窒素雰囲気下、室温で２４時間の前乾燥を行い、温度を５０℃に上げ、４８時間の真空乾燥を行った。この乾燥によりメタノールは除去され、イオン液体とＰＧ−ＮＤ粒子のみとなり、透明な薄い褐色のナノダイヤモンド分散組成物（ＮＤ濃度０．１質量％）を得た。
【０１１８】
実施例２０
ナノダイヤモンド分散組成物の作製において、使用するイオン液体を１−エチル−３−メチルイミダゾリウムメチルホスホネートとしたこと以外は実施例１９と同様にして、透明な薄い褐色のナノダイヤモンド分散組成物（ＮＤ濃度０．１質量％）を得た。
【０１１９】
実施例２１
ナノダイヤモンド分散組成物の作製において、使用するイオン液体を１−エチル−３−メチルイミダゾリウムメチルサルフェートとしたこと以外は実施例１９と同様にして、透明な薄い褐色のナノダイヤモンド分散組成物（ＮＤ濃度０．１質量％）を得た。